(57)【特許請求の範囲】
【請求項１】
布帛の３０重量％以上１００重量％以下がポリフェニレンサルファイド樹脂、フッ素樹脂のうちの少なくとも１種類の樹脂からなる合成繊維で構成されるとともに、該布帛の重量が５０ｇ／ｍ2以上２００ｇ／ｍ2以下であり、かつ、ＪＩＳ  Ｌ  １０９６  ６．２７．１法における布帛の通気量が２０ｃｃ／ｃｍ2／ｓｅｃ以上であることを特徴とする介護用布帛。
【請求項２】
布帛の５０重量％以上１００重量％以下が前記合成繊維であることを特徴とする請求項１記載の介護用布帛。
【請求項３】
布帛は、織物、編物、または不織布であることを特徴とする請求項１または２記載の介護用布帛。
【請求項４】
請求項１〜３のいずれかに記載の介護用布帛を用いてなる介護服。
【発明の詳細な説明】
【０００１】
【発明の属する技術分野】
本発明は、病院や自宅等で介護を必要とする長期病気療養者や寝たきり老人等の患者用の介護用布帛および介護服に関するものである。
【０００２】
【従来の技術】
従来、寝たきり老人等の患者の介護において、入浴場所等に患者を移動させる場合、複数人で抱きかかえて車椅子等に移動させたり、患者の体全体を布で包み、あるいは患者の体の下に渡した帯紐等で体を吊り上げて移動する方法がとられてきた。
【０００３】
しかしながら、寝ている患者の体の下に布あるいは帯紐等を渡し、それらを滑車等にかけて吊し上げ移動させる作業は、周知のように介護人に多大な労力が必要となり、腰痛等の障害が発生するといった問題があった。また、吊り上げた患者が帯紐等からすべり落ちるという問題も発生していた。
【０００４】
これらの問題を解決する手段として、特開平８−８０３１９号公報では、身体の上下を包むパジャマ状の着衣本体の背面側各所に、身体と直角方向に取り付けられると共に懸吊用具係止部が設けられている布片とを備えてなる介護用衣料が提案されている。しかしながら、該公報に記載された技術では、介護用衣料に取り付けられた布片を用いて体を吊り上げて患者を移動させることにより、吊り上げた患者が帯紐等から滑り落ちる問題は解決されるものの、吊り上げる際にかかる介護人の労力は軽減されるものではなかった。
【０００５】
また、吊り上げずに移動させる方法として、患者を寝床上で滑らせて移動させる方法があるが、従来の患者が着用している衣服では、衣服に用いられる布の滑り性が悪く、患者を移動させる場合に介護人は多大な労力が必要となり、腰痛等の障害を発生させる原因となっていた。
【０００６】
【発明が解決しようとする課題】
そこで、本発明は、かかる従来技術の欠点に鑑み、ベッド等で寝ている患者を介護人が吊り上げることなく、寝床上を滑らせて移動、あるいは寝返り等させる際に、患者の着用する衣服などの滑り性を向上させ、介護人にかかる負担を低減させることのできる介護用布帛および介護服を提供せんとするものである。
【０００７】
【課題を解決するための手段】
上記課題を解決するために、本発明者らは次のような手段を採用する。
【０００８】
すなわち、本発明の介護用布帛は、布帛の３０重量％以上１００重量％以下にポリフェニレンサルファイド（以下ＰＰＳと略す）樹脂、およびフッ素樹脂のうちの少なくとも１種類の樹脂からなる合成繊維で構成されるとともに、該布帛の重量が５０ｇ／ｍ２以上２００ｇ／ｍ２以下であり、さらにＪＩＳ  Ｌ  １０９６  ６．２７．１法における布帛の通気量が２０ｃｃ／ｃｍ２／ｓｅｃ以上であることを特徴とするものである。このような布帛としては、患者用のシーツ、ベッド用布帛、掛布などに適用できる。
【０００９】
また、本発明の「介護服」は、上記布帛を用いてパジャマ、ガウンなどの介護服にしたものであるが、介護服には上衣の他、勿論ズボンなどの下衣も含まれるものとする。
【００１０】
【発明の実施の形態】
以下、本発明の実施の形態を具体的に説明する。
【００１１】
本発明の介護用布帛は、布帛の３０重量％以上１００重量％以下がポリフェニレンサルファイド樹脂、フッ素樹脂のうちの少なくとも１種類の樹脂からなる合成繊維で構成されるとともに、該布帛の重量が５０ｇ／ｍ2以上２００ｇ／ｍ2以下であり、かつ、ＪＩＳ  Ｌ  １０９６  ６．２７．１法における布帛の通気量が２０ｃｃ／ｃｍ2／ｓｅｃ以上であることを特徴とする。かかる布帛を用いてパジャマなどの介護服を縫製すると、寝たきり老人等の患者をベッドや布団等から滑らせて移動させる場合や、寝返りさせる場合に、シーツや患者の着用している介護服の滑り性が向上するため、介護人にかかる負担を少なくすることが可能になる。
【００１２】
ここで、布帛を構成する合成繊維としては、上述したとおり布帛重量の３０重量％以上１００重量％以下含有する必要があるが、好ましくは、５０重量％以上１００重量％以下含有することが滑り性に優れた介護用布帛や介護服（以下介護服等という）を得るために好ましい。布帛に含まれるＰＰＳ樹脂、およびフッ素樹脂の内の少なくとも１種類の樹脂からなる合成繊維が３０重量％未満の場合は、従来の介護服等と比べ滑り性に向上が見られず、介護人の労力を低減することができない。
【００１３】
ここで、本発明で用いるＰＰＳ繊維とは、構成単位の９０％以上が−（Ｃ6Ｈ4−Ｓ）−で構成されるフェニレンサルファイド構造単位を含有する重合体からなる繊維である。また、本発明で用いるフッ素樹脂繊維とは、重合体のくり返し構造単位のうち、９０％がフッ素原子を主鎖または側鎖に１個以上有する樹脂からなる繊維であればいずれのものでも使用できるが、フッ素原子数の多い繊維ほど好ましい。また、本発明の効果を損なわない範囲で他のポリマー，添加剤を混合した繊維でもよい。上記した繊維の中でも、フッ素樹脂からなる合成繊維を用いることが滑り性に優れた介護服等を得るために好ましい。中でも、摩擦係数の最も低いポリ４フッ化エチレン（ＰＴＦＥ）樹脂が好ましく、次の様な構造を有するポリマーである。
【００１４】
【化１】
0004277332.tif 000002
上記繊維以外に含有させる繊維としては、特に限定するものではないが、ポリアミド系樹脂、ポリエステル系樹脂等からなる他の合成繊維、あるいは綿、麻、絹等の天然繊維あるいは抗菌性付与繊維等が上げられる。また、その混用方法についても、特に限定するものではなく、交織、混綿、合撚等があげられる。
【００１５】
本発明の布帛とは、織物、編物、不織布、あるいはウェブ等の繊維からなるシート状のもの全てのことである。好ましくは、織物、編物、あるいは不織布が、布帛から衣服への裁断・縫製等の加工性の面で良い。さらに好ましくは、着心地の面から織物および編物が良い。
【００１６】
また、本発明の布帛の重量は、５０ｇ／ｍ2以上２００ｇ／ｍ2以下である必要があるが、その理由は５０ｇ／ｍ2よりも布帛重量が小さい場合は、布帛の強力、耐摩耗性が低く長期間の使用に耐えられないからである。また、２００ｇ／ｍ2よりも布帛重量が大きい場合は、布帛が重いため衣服を着る患者に圧迫感を与えてしまうからである。よって本発明の布帛の重量を５０ｇ／ｍ2以上２００ｇ／ｍ2以下とすることで、長期間の使用に耐え、患者に圧迫感等を与えることのない介護服とすることが可能である。このような見地からいうと、好ましくは７５ｇ／ｍ2以上１７５ｇ／ｍ2以下がよい。
【００１７】
また、本発明の布帛の通気量は、ＪＩＳ  Ｌ  １０９６  ６．２７．１法で２０ｃｃ／ｃｍ2／ｓｅｃである必要がある。好ましくは、３０ｃｃ／ｃｍ2／ｓｅｃ以上が良い。その理由は布帛の通気量が２０ｃｃ／ｃｍ2／ｓｅｃ未満の場合、布帛の通気量が小さく、患者の発する汗等でむせるなど、患者に不快感を与えてしまうからである。かかる通気量の実現は、使用する合成繊維の繊度 、織り組織、織り密度等を適宜選択することにより容易に得られる。このようにすることで、患者に不快感を与えることのない介護服等とすることが可能である。
【００１８】
そして、上記のようにして作成される布帛を裁断し、上着やズボンといった一般的な衣服状に縫製することにより本発明に係る介護服等を得る。
【００１９】
【実施例】
次に、本発明の実施例を説明する。なお、この場合に介護服のすべり性に関する性能評価として、次のような評価を行った。
【００２０】
すなわち体重５７ｋｇ、７１ｋｇ、８５ｋｇの男性３名を被験者とし、試験者１０名にベッド上に仰向けに寝た介護服を着用した被験者を横に約５０ｃｍ滑らせて移動させる試験を行った。その時の疲労具合を、一番少ないと感じたものを１点とし、順に２点、３点と点数を付け、３名の被験者に対する１０人の合計点をすべり性評価として比較した。なお、試験者の内分けは、２０歳代男女各２名、３０歳代男女各１名、４０歳代男性２名、５０歳代男性２名である。
【００２１】
また、布帛の通気量をＪＩＳ  Ｌ  １０９６  ６．２７．１法で試験した。
【００２２】
実施例１
平均繊度２００Ｄ、フィラメント数３０本のＰＴＦＥ繊維の長繊維を用いて、織密度タテ１２０本／インチ、ヨコ７０本／インチで３／１綾織物を作成した。この場合の布帛に占めるＰＴＦＥ繊維の重量は、１００重量％である。
【００２３】
実施例２
平均繊度２００Ｄ、フィラメント数３０本のＰＴＦＥ繊維の長繊維、および４０／２Sの綿繊維を用いて、タテ糸にＰＴＦＥ繊維を、ヨコ糸に５：５の割合でＰＴＦＥ繊維および綿繊維を使い、織密度タテ１４０本／インチ、ヨコ８０本／インチで３／１綾織物を作成した。この場合の布帛に占めるＰＴＦＥ繊維の重量は、８７重量％である。
【００２４】
実施例３
平均繊度２００Ｄ、フィラメント数５０本のＰＰＳ繊維の長繊維を用いて、織密度をタテ１１５本／インチ、ヨコ７０本／インチで３／１綾織物を作成した。この場合の布帛に占めるＰＰＳ繊維の重量は、１００重量％である。
【００２６】
実施例４
４０S（ＰＴＦＥ繊維３５重量％，ポリエステル繊維６５重量％）のポリエステルＰＴＦＥ混紡糸を用いて、コース３８本／インチ、ウェール４０本／インチで三段両面編のヨコ編物を作成した。この場合の布帛に占めるＰＴＦＥ繊維重量は、３５重量％である。
【００２７】
比較例１
平均繊度２００Ｄ、フィラメント数２０本のポリエステル繊維の長繊維を用いて、織密度タテ１２０本／インチ、ヨコ８３本／インチで３／１綾織物を作成した。この場合の布帛に占めるＰＰＳ、およびＰＴＦＥ繊維の重量は、０重量％である。
【００２８】
比較例２
４０／２Sの綿繊維を用いて、織密度タテ１２０本／インチ、ヨコ６５本／インチで３／１綾織物を作成した。この場合の布帛に占めるＰＰＳ、およびＰＴＦＥ繊維の重量は、０重量％である。
【００２９】
比較例３
４０／２Sの綿繊維を用いて、コース４０本／インチ、ウェール４１本／インチで三段両面編のヨコ編物を作成した。この場合の布帛に占めるＰＰＳ、およびＰＴＦＥ繊維の重量は、０重量％である。
【００３０】
比較例４
平均繊度２００Ｄ、フィラメント数３０本のＰＴＦＥ繊維の長繊維を用いて、織密度タテ１７０本／インチ、ヨコ１１０本／インチで３／１綾織物を作成した。
【００３１】
この場合の布帛に占めるＰＴＦＥ繊維の重量は、１００重量％である。
【００３２】
実施例１〜５及び比較例１〜３の織物及び編物を用いて、布帛を裁断、縫製し、介護服を準備した。
【００３３】
【表１】
0004277332.tif 000003
上記表１に見られるように、実施例１〜４のものは、布帛にＰＰＳ樹脂、フッ素樹脂の内の少なくとも１種類の樹脂からなる合成繊維を３０重量％以上１００重量％以下用いているため、従来の介護用衣料として作成した比較例に比べ、寝ている人を移動させる際の負担を低減できるものであった。また、通気性にも優れており、実使用に際し患者に不快感を与えることなく従来の衣服と同様に使用することが可能であった。これに対し、比較例１〜３のものは滑り性が悪いものであり、比較例４のものは滑り性はよいが、介護服が重く通気性に劣るものであった。
【００３４】
【発明の効果】
本発明の介護服等は、布帛の３０重量％以上１００重量％以下にポリフェニレンサルファイド樹脂、およびフッ素樹脂の内の少なくとも１種類の樹脂からなる合成繊維を用いることにより、患者のベッドなどに対する滑り性が向上し、寝たきり老人等の患者をベッドや布団等から滑らせて移動させる場合に介護人にかかる負担を少なくすることができる。また、該布帛の重量を５０ｇ／ｍ2以上２００ｇ／ｍ2以下としたので、耐摩耗性が低く長期間の使用に耐えられる。さらに、ＪＩＳ  Ｌ  １０９６  ６．２７．１法における布帛の通気量が２０ｃｃ／ｃｍ2／ｓｅｃ以上であるので、患者が発汗をしても快適に着用を継続できるという優れた作用効果を奏することができる。